(57)【特許請求の範囲】
【請求項１】
下記一般式（１）で表わされることを特徴とする自己組織化パターン形成用材料。
【化１】
0005642126.tif 000038
上記一般式（１）中、
ｍは１〜６の整数であり、ｋは０〜２の整数であり、ｎは１〜４の整数であり、
Φは、下記一般式（Ａ１）、（Ａ２）または（Ａ３）で表される糖骨格、下記一般式（Ｂ１）、（Ｂ２）または（Ｂ３）で表されるステロイド骨格、下記一般式（Ｃ１）または（Ｃ２）で表されるオリゴアミノ酸骨格、下記一般式（Ｃ３）で表されるオリゴ乳酸骨格、下記一般式（Ｄ１）で表されるポルフィリン骨格、および多連環式化合物骨格からなる群から選択される有機基であり、
【化４Ｃ】
0005642126.tif 000039
【化５Ｃ】
0005642126.tif 000040
【化６Ｃ】
0005642126.tif 000041
【化７Ｃ】
0005642126.tif 000042
【化８Ｃ】
0005642126.tif 000043
【化９Ｃ】
0005642126.tif 000044
【化１０Ｃ】
0005642126.tif 000045
【化１１Ｃ】
0005642126.tif 000046
一般式（Ａ１）および（Ａ２）において、ｎ１は３〜２０の整数であり、
一般式（Ａ３）において、ｎ２は５〜７の整数であり、
一般式（Ｂ１）において、Ｒ31、Ｒ32およびＲ33は、ヒドロキシ基または水素基であり、
一般式（Ｃ１）において、Ｒ21は、ヒドロキシ基、アルコキシ基またはアミノ基であり、Ｒ22は、炭素数１〜１０のアルキル基、フェニル基、ベンジル基、ビリジル基または水素基であり、ｎ３は５〜３０の整数であり、
一般式（Ｃ２）において、Ｒ23およびＲ24は、炭素数１〜１０のアルキル基、フェニル基、ベンジル基、ピリジル基、または水素基であり、ｎ４は５〜３０の整数であり、
一般式（Ｃ３）において、Ｒ25およびＲ26は、炭素数１〜１０のアルキル基、フェニル基、ベンジル基、ピリジル基、または水素基であり、ｎ５は５〜３０の整数であり、
一般式（Ｄ１）において、Ａｒ１〜Ａｒ４は、同一でも異なっていてよく、それぞれベンゼン環、ナフタレン環基、またはピリジン環基であり、
前記多連環式化合物骨格として導入される化合物は、ジフェノキシベンゼン、ジフェノキシビフェニル、ビス（フェノキシフェニル）エーテル、ビス（フェノキシフェニル）スルホン、ビス（フェノキシフェニル）プロパン、およびビス（フェノキシフェニル）ヘキサフルオロプロパンからなる群から選択され、
ｘは、以下に示す群から選択される２価の基または結合手であり、
【化２】
0005642126.tif 000047
ＳＳＱは、下記式（ＳＳＱ）で表わされるシルセスキオキサン骨格であり、
【化３】
0005642126.tif 000048
Ｒは、それぞれ同一でも異なっていてもよく、メチル基、エチル基、プロピル基、イソプロピル基、ブチル基、イソブチル基、sec.−ブチル基、tert.−ブチル基、ペンチル基、tert.−ペンチル基、イソペンチル基、ネオペンチル基、ヘキシル基、イソヘキシル基、シクロペンチル基、シクロヘキシル基、フェニル基、並びに（シクロ）アルキル基［メチル基〜シクロヘクロシル基］に置換されている、（シクロ）アルキルジメチルシロキサニル基および（シクロ）アルキルテトラメチルジシロキサニル基からなる群から選択される。
【請求項２】
下記一般式（ＡＡ１）〜（ＡＡ３）で表わされることを特徴とする請求項１に記載の自己組織化パターン形成用材料。
【化４】
0005642126.tif 000049
（上記式中、Ｘは−ＮＨ−ＣＨ2−ＣＨ（ＯＨ）−ＣＨ2−Ｏ−であり、ＳＳＱ中のＲはメチル基、エチル基、プロピル基、イソプロピル基、ブチル基、イソブチル基、sec.−ブチル基、tert.−ブチル基、ペンチル基、ヘキシル基、シクロペンチル基、シクロヘキシル基、またはフェニル基であり、ｍは１〜６の整数であり、ｎ１は３〜１０の整数であり、ｎ２は５〜７の整数である。）
【請求項３】
下記一般式（ＤＤ１）で表わされることを特徴とする請求項１に記載の自己組織化パターン形成用材料。
【化５】
0005642126.tif 000050
（上記式中、Ａｒ１〜Ａｒ４＝１，４−フェニレン基である。Ｘは−Ｏ−ＣＨ2−ＣＨ（ＯＨ）−ＣＨ2−Ｏ−であり、ＳＳＱ中のＲはメチル基、エチル基、プロピル基、イソプロピル基、ブチル基、イソブチル基、sec.−ブチル基、tert.−ブチル基、ペンチル基、ヘキシル基、シクロペンチル基、シクロヘキシル基、またはフェニル基であり、ｍは１〜６の整数である。）
【請求項４】
基板上にマスク層を形成する工程と、
前記マスク層上に、請求項１〜３のいずれか１項に記載の自己組織化パターン形成用材料を含む自己組織化材料層を形成する工程と、
前記自己組織化材料層にアニール処理を施して相分離を生じさせ、自己組織化層を得る工程と、
前記相分離が生じた自己組織化層の所定の相をエッチング除去して、自己組織化パターンを得る工程と、
前記自己組織化パターンをマスクとしたエッチングにより前記マスク層を加工して、マスクパターン得る工程と、
前記マスクパターンをマスクとしたエッチングにより前記基板を加工して、前記マスクパターンの形状を前記基板に転写する工程と
を具備することを特徴とするパターン形成方法。
【発明の詳細な説明】
【技術分野】
【０００１】
本発明の実施形態は、自己組織化パターン形成用材料およびパターン形成方法に関する。
【背景技術】
【０００２】
自己組織化によって微細パターンを形成可能な材料として、ポリスチレン（ＰＳ）−ポリエチレンオキシド（ＰＥＯ）系などの非ケイ素ジブロックコポリマーが知られている。これらの材料は、いずれもエッチング選択性が低く、シリコンや磁性媒体などの基板加工用レジストとして使用することが困難である。
【０００３】
ＰＳ−ポリジメチルシロキサン（ＰＤＭＳ）系ジブロックコポリマーは、エッチング選択性が高く基板の加工も可能であるが、ＰＤＭＳが液状なため微細なパターンになるとパターンの変形が起きやすい。シルセスキオキサン（ＳＳＱ／ＰＯＳＳ）を導入したジブロックコポリマーは、微細なパターンでも加工時に変形しにくい。しかしながら、このジブロックコポリマーはポリマーであるため、ピッチ１０ｎｍ以下の超微細パターンの形成が困難である。
【先行技術文献】
【特許文献】
【０００４】
【特許文献１】米国特許第６７４６８２５号明細書
【特許文献２】米国特許第６９２６９５３号明細書
【発明の概要】
【発明が解決しようとする課題】
【０００５】
本発明が解決しようとする課題は、エッチング耐性の高いｎｍオーダーの微細パターンを作製できる自己組織化パターン形成用材料を提供することにある。
【課題を解決するための手段】
【０００６】
実施形態の自己組織化パターン形成用材料は、下記一般式（１）で表わされる化合物である。
【化１】
0005642126.tif 000002
【０００７】
上記一般式（１）中、
ｍは１〜６の整数であり、ｋは０〜２の整数であり、ｎは１〜４の整数であり、
Φは、下記一般式（Ａ１）、（Ａ２）または（Ａ３）で表される糖骨格、下記一般式（Ｂ１）、（Ｂ２）または（Ｂ３）で表されるステロイド骨格、下記一般式（Ｃ１）または（Ｃ２）で表されるオリゴアミノ酸骨格、下記一般式（Ｃ３）で表されるオリゴ乳酸骨格、下記一般式（Ｄ１）で表されるポルフィリン骨格、および多連環式化合物骨格からなる群から選択される有機基であり、
【化４Ｓ】
0005642126.tif 000003
【化５Ｓ】
0005642126.tif 000004
【化６Ｓ】
0005642126.tif 000005
【化７Ｓ】
0005642126.tif 000006
【化８Ｓ】
0005642126.tif 000007
【化９Ｓ】
0005642126.tif 000008
【化１０Ｓ】
0005642126.tif 000009
【化１１Ｓ】
0005642126.tif 000010
一般式（Ａ１）および（Ａ２）において、ｎ１は３〜２０の整数であり、
一般式（Ａ３）において、ｎ２は５〜７の整数であり、
一般式（Ｂ１）において、Ｒ31、Ｒ32およびＲ33は、ヒドロキシ基または水素基であり、
一般式（Ｃ１）において、Ｒ21は、ヒドロキシ基、アルコキシ基またはアミノ基であり、Ｒ22は、炭素数１〜１０のアルキル基、フェニル基、ベンジル基、ビリジル基または水素基であり、ｎ３は５〜３０の整数であり、
一般式（Ｃ２）において、Ｒ23およびＲ24は、炭素数１〜１０のアルキル基、フェニル基、ベンジル基、ピリジル基、または水素基であり、ｎ４は５〜３０の整数であり、
一般式（Ｃ３）において、Ｒ25およびＲ26は、炭素数１〜１０のアルキル基、フェニル基、ベンジル基、ピリジル基、または水素基であり、ｎ５は５〜３０の整数であり、
一般式（Ｄ１）において、Ａｒ１〜Ａｒ４は、同一でも異なっていてよく、それぞれベンゼン環、ナフタレン環基、またはピリジン環基であり、
前記多連環式化合物骨格として導入される化合物は、ジフェノキシベンゼン、ジフェノキシビフェニル、ビス（フェノキシフェニル）エーテル、ビス（フェノキシフェニル）スルホン、ビス（フェノキシフェニル）プロパン、およびビス（フェノキシフェニル）ヘキサフルオロプロパンからなる群から選択され、
ｘは、以下に示す群から選択される２価の基または結合手であり、
【化２】
0005642126.tif 000011
【０００８】
ＳＳＱは、下記式（ＳＳＱ）で表わされるシルセスキオキサン骨格であり、
【化３】
0005642126.tif 000012
【０００９】
Ｒは、それぞれ同一でも異なっていてもよく、メチル基、エチル基、プロピル基、イソプロピル基、ブチル基、イソブチル基、sec.−ブチル基、tert.−ブチル基、ペンチル基、tert.−ペンチル基、イソペンチル基、ネオペンチル基、ヘキシル基、イソヘキシル基、シクロペンチル基、シクロヘキシル基、フェニル基、並びに（シクロ）アルキル基［メチル基〜シクロヘクロシル基］に置換されている、（シクロ）アルキルジメチルシロキサニル基および（シクロ）アルキルテトラメチルジシロキサニル基からなる群から選択される。
【図面の簡単な説明】
【００１０】
【図１】一実施形態にかかるパターン形成方法の工程を表わす断面図。
【図２】他の実施形態にかかるパターン形成方法の工程を表わす断面図。
【図３】他の実施形態にかかるパターン形成方法の工程を表わす断面図。
【発明を実施するための形態】
【００１１】
以下、実施形態を具体的に説明する。
【００１２】
一実施形態にかかる自己組織化パターン形成用材料は、上記一般式（１）で表わされる化合物である。上記一般式（１）においてＳＳＱで表わされるシルセスキオキサン骨格は、非極性である。一方、Φとして導入される特定の有機基は極性である。非極性の部分と極性の部分とを有しているので、本実施形態にかかる自己組織化パターン形成用材料は、所定の処理を施すことにより相分離して、規則配列した構造を有する自己組織化層を形成することができる。その結果、ｎｍオーダーという微細パターンを形成することが可能となった。
【００１３】
上記一般式（１）においてＳＳＱ（シルセスキオキサン）に導入されるＲは、それぞれ同一でも異なっていてもよく、置換もしくは非置換の脂肪族炭化水素基、脂環式炭化水素基、芳香族炭化水素基、複素環基、並びに脂肪族炭化水素基、脂環式炭化水素基、芳香族炭化水素基または複素環基に置換されているシロキサン基、ジシロキサン基、トリシロキサン基、ポリシロキサン基、または水素基である。具体的には、Ｒは、メチル基、エチル基、プロピル基、イソプロピル基、ブチル基、イソブチル基、sec.−ブチル基、tert.−ブチル基、ペンチル基、tert.−ペンチル基、イソペンチル基、ネオペンチル基、ヘキシル基、イソヘキシル基、シクロペンチル基、シクロヘキシル基、フェニル基、並びに前述の（シクロ）アルキル基［メチル基〜シクロヘクロシル基］に置換されている（シクロ）アルキルジメチルシロキサニル基、および（シクロ）アルキルテトラメチルジシロキサニル基からなる群から選択される。
【００１４】
上記一般式（１）において、Φとしては、以下に示すような糖骨格、ステロイド骨格、オリゴアミノ酸骨格、オリゴ乳酸骨格、ポルフィリン骨格、および多連環式化合物骨格から選択される骨格が導入される。糖骨格は、例えば下記一般式（Ａ１）、一般式（Ａ２）または一般式（Ａ３）で表わされる。
【化４】
0005642126.tif 000013
【００１５】
上記一般式中、ｎ１は３〜２０の整数であり、望ましくは３〜１０の整数である。上記一般式（１）において、Φとしてこうした糖骨格が導入された化合物は、オリゴサッカリン化合物と称される。
【化５】
0005642126.tif 000014
【００１６】
上記一般式（Ａ３）中、ｎ２は５〜７の整数である。上記一般式（１）において、Φとしてこうした糖骨格が導入された化合物は、シクロデキストリン化合物と称される。
【００１７】
Φとして一般式（１）に導入され得るステロイド骨格は、例えば、下記一般式（Ｂ１）、または（Ｂ２）で表わされる。
【化６】
0005642126.tif 000015
【００１８】
上記一般式中、Ｒ31、Ｒ32およびＲ33は、ヒドロキシ基または水素基である。上記一般式（１）において、こうしたステロイド骨格がΦとして導入された化合物は、胆汁酸系ステロイド化合物と称される。
【００１９】
また、一般式（１）におけるΦとして下記一般式（Ｂ３）で表わされるステロイド骨格が導入された場合には、ヒドロキシステロイド化合物と称される。
【化７】
0005642126.tif 000016
【００２０】
一般式（１）におけるΦとして導入され得るオリゴアミノ酸骨格は、例えば下記一般式（Ｃ１）または下記一般式（Ｃ２）で表わされる。
【化８】
0005642126.tif 000017
【００２１】
上記一般式（Ｃ１）中、Ｒ21は、ヒドロキシ基、アルコキシ基、またはアミノ基であり、Ｒ22は、炭素数１〜１０のアルキル基、フェニル基、ベンジル基、ピリジル基、または水素基であり、ｎ３は５〜３０の整数である。
【化９】
0005642126.tif 000018
【００２２】
上記一般式（Ｃ２）中、Ｒ23およびＲ24は、炭素数１〜１０のアルキル基、フェニル基、ベンジル基、ピリジル基、または水素基であり、ｎ４は５〜３０の整数である。上記一般式（１）において、こうしたオリゴアミノ酸骨格がΦとして導入された化合物は、オリゴアミノ酸化合物と称される。
【００２３】
また、一般式（１）におけるΦとして下記一般式（Ｃ３）で表わされるオリゴ乳酸骨格が導入された場合には、オリゴ乳酸化合物と称される。
【化１０】
0005642126.tif 000019
【００２４】
上記一般式（Ｃ３）中、Ｒ25およびＲ26は、炭素数１〜１０のアルキル基、フェニル基、ベンジル基、ピリジル基、または水素基であり、ｎ5は５〜３０の整数である。
【００２５】
一般式（１）におけるΦとして導入され得るポルフィリン骨格は、例えば下記一般式（Ｄ１）で表わされる。
【化１１】
0005642126.tif 000020
【００２６】
上記一般式（Ｄ１）中、Ａｒ1〜Ａｒ4は、同一でも異なっていてよく、それぞれベンゼン環、ナフタレン環基、またはピリジン環基である。こうしたポルフィリン骨格が導入された化合物は、ポルフィリン化合物と称され、下記一般式で表わされる。
【化１２】
0005642126.tif 000021
【００２７】
一般式（１）におけるΦとして導入され得る多連環式化合物骨格は、例えば下記一般式（Ｅ１）で表わされる。
【化１３】
0005642126.tif 000022
【００２８】
上記一般式（Ｅ１）中、式中のＡｒ5及びＡｒ6はそれぞれ同一でも異なっていてもよく、置換もしくは非置換の芳香族炭化水素基または芳香族複素環基を示す。Ｙ6及びＹ7はそれぞれ同一でも異なっていても良く、−Ｏ−、−ＮＨ−、−Ｓ−、−ＳＯ−、−ＳＯ2−、−Ｃ（＝Ｏ）−、−Ｃ（＝Ｏ）−Ｏ−、−Ｃ（＝Ｏ）−ＮＨ−、または結合手を示す。Ｚは、置換もしくは非置換の脂肪族炭化水素基、脂環式炭化水素基、芳香族炭化水素基、複素環基、−Ｏ−、−ＮＨ−、−Ｓ−、−ＳＯ−、−ＳＯ2−、−Ｃ（＝Ｏ）−、−Ｃ（＝Ｏ）−Ｏ−、−Ｃ（＝Ｏ）−ＮＨ−、−Ｎ＜、または結合手を示す。ｍ１及びｍ2はそれぞれ同一でも異なっていても良く、１〜５の整数を示す。ｍ3は１〜３の整数を示し、Ｚが−Ｏ−、−ＮＨ−、−Ｓ−、−ＳＯ−、−ＳＯ2−、−Ｃ（＝Ｏ）−、−Ｃ（＝Ｏ）−Ｏ−、−Ｃ（＝Ｏ）−ＮＨ−、または結合手の場合には、ｍ３＝１であり、Ｚが−Ｎ＜の場合には、ｍ３＝２であり、Ｚが置換もしくは非置換の脂肪族炭化水素基、脂環式炭化水素基、芳香族炭化水素基、または複素環基の場合には、ｍ３は１〜３の整数である。こうした骨格が導入された多連環式化合物は、下記一般式で表わされる。
【化１４】
0005642126.tif 000023
【００２９】
多連環式化合物の骨格として導入される化合物としては、例えば、ジフェノキシベンゼン、ジフェノキシビフェニル、ビス（フェノキシフェニル）エーテル、ビス（フェノキシフェニル）スルホン、ビス（フェノキシフェニル）プロパン、およびビス（フェノキシフェニル）ヘキサフルオロプロパンなどが挙げられる。
【００３０】
他の実施形態にかかる自己組織化パターン形成用材料は、下記一般式（１１）で表わされる化合物である。
【化１５】
0005642126.tif 000024
【００３１】
上記一般式（１１）において、Φ0は、分子長が０．５〜２０ｎｍのオリゴ糖基、オリゴアミノ酸、オリゴ乳酸、ステロイド基、シクロデキストリン基、またはポルフィリン基から選択される。あるいは、Φ0は、３〜１０個の脂環式炭化水素基、芳香族炭化水素基または複素環が、−Ｏ−基、−ＮＨ−基、−Ｓ−基、−ＳＯ−基、−ＳＯ2−基、−Ｃ（＝Ｏ）−基、−Ｃ（＝Ｏ）−Ｏ−基、−Ｃ（＝Ｏ）−ＮＨ−基、結合手で連結された多連環式化合物基である。
【００３２】
上記一般式（１１）において、Ｒ1はそれぞれ同一でも異なっていてもよく、置換もしくは非置換の脂肪族炭化水素基、脂環式炭化水素基、芳香族炭化水素基、複素環基、並びに脂肪族炭化水素基、脂環式炭化水素基、芳香族炭化水素基または複素環基が直接または架橋基により相互に連結された多環式化合物基、または結合手である。
【００３３】
Ｒ1として導入される脂肪族炭化水素基としては、例えば、メチル基、エチル基、プロピル基、イソプロピル基、ブチル基、イソブチル基、sec.−ブチル基、tert.−ブチル基、ペンチル基、tert.−ペンチル基、イソペンチル基、ネオペンチル基、ヘキシル基、イソヘキシル基、ヘプチル基、オクチル基、ノニル基、デシル基、ビニル基、アリル基、イソプロペニル基、プロペニル基、メタリル基、クロチル基、ブテニル基、ペンテニル基、ブタジエニル基、エチニル基、プロピニル基、ブチニル基、およびペンチニル基などの脂肪族炭化水素基が挙げられる。
【００３４】
こうした脂肪族炭化水素基における少なくとも１つの水素原子は、以下の特性基の少なくとも１種で置換されていてもよい。
【００３５】
特性基としては、例えば、次のものが挙げられる。ジ置換アミノ基（例えばジメチルアミノ基、ジエチルアミノ基、ジブチルアミノ基、エチルメチルアミノ基、ブチルメチルアミノ基、ジアミルアミノ基、ジベンジルアミノ基、ジフェネチルアミノ基、ジフェニルアミノ基、ジトリルアミノ基、ジキシリルアミノ基、メチルフェニルアミノ基、ベンジルメチルアミノ基、ヒドロキシエチルメチルアミノ基、ヒドロキシエチルエチルアミノ基、ビスヒドロキシエチルアミノ基など）、モノ置換アミノ基（例えばメチルアミノ基、エチルアミノ基、プロピルアミノ基、イソプロピルアミノ基、ｔｅｒｔ．−ブチルアミノ基、アニリノ基、アニシジノ基、フェネチジノ基、トルイジノ基、キシリジノ基、ピリジルアミノ基、チアゾリルアミノ基、ベンジルアミノ基、ベンジリデンアミノ基、およびヒドロキシエチルアミノ基など）；複素環状アミノ基（例えばピロリジノ基、ピペリジノ基、ピペラジノ基、モルホリノ基、１−ピロリル基、１−ピラゾリル基、１−イミダゾリル基、および１−トリアゾリル基など）；アシルアミノ基（例えばホルミルアミノ基、アセチルアミノ基、ベンゾイルアミノ基、シンナモイルアミノ基、ピリジンカルボニルアミノ基、およびトリフルオロアセチルアミノ基など）；スルホニルアミノ基（例えばメシルアミノ基、エチルスルホニルアミノ基、フェニルスルホニルアミノ基、ピリジルスルホニルアミノ基、トシルアミノ基、タウリルアミノ基、トリフルオロメチルスルホニルアミノ基、スルファモイルアミノ基、メチルスルファモイルアミノ基、スルファニルアミノ基、およびアセチルスルファニルアミノ基など）；アンモニオ基（例えばトリメチルアンモニオ基、エチルジメチルアンモニオ基、ジメチルフェニルアンモニオ基、ピリジニオ基、およびキノリニオ基など）；アミノ基、オキシアミノ基（例えばメトキシアミノ基、エトキシアミノ基、フェノキシアミノ基、およびピリジルオキシアミノ基など）；ヒドロキシアミノ基、ウレイド基、セミカルバジド基、カルバジド基、ジ置換ヒドラジノ基（例えばジメチルヒドラジノ基、ジフェニルヒドラジノ基、およびメチルフェニルヒドラジノ基など）；モノ置換ヒドラジノ基（例えばメチルヒドラジノ基、フェニルヒドラジノ基、ピリジルヒドラジノ基、およびベンジリデンヒドラジノ基など）；ヒドラジノ基、アゾ基（例えばフェニルアゾ基、ピリジルアゾ基、およびチアゾリルアゾ基など）；アゾキシ基、アミジノ基、シアノ基、シアナト基、チオシアナト基、ニトロ基、ニトロソ基、オキシ基（例えばメトキシ基、エトキシ基、プロポキシ基、ブトキシ基、ヒドロキシエトキシ基、フェノキシ基、ナフトキシ基、ピリジルオキシ基、チアゾリルオキシ基、およびアセトキシ基など）；ヒドロキシ基、チオ基（例えばメチルチオ基、エチルチオ基、フェニルチオ基、ピリジルチオ基、チアゾリルチオ基など）、メルカプト基、ハロゲン基（フルオロ基、クロロ基、ブロモ基、ヨード基）、カルボキシル基およびその塩、オキシカルボニル基（例えばメトキシカルボニル基、エトキシカルボニル基、フェノキシカルボニル基、およびピリジルオキシカルボニル基など）；アミノカルボニル基（例えばカルバモイル基、メチルカルバモイル基、フェニルカルバモイル基、ピリジルカルバモイル基、カルバゾイル基、アロファノイル基、オキサモイル基、およびスクシンアモイル基など）；チオカルボキシル基およびその塩、ジチオカルボキシル基およびその塩、チオカルボニル基（例えばメトキシチオカルボニル基、メチルチオカルボニル基、およびメチルチオチオカルボニル基など）；アシル基（例えばホルミル基、アセチル基、プロピオニル基、アクリロイル基、ベンゾイル基、シンナモイル基、ピリジンカルボニル基、チアゾールカルボニル基、およびトリフルオロアセチル基など）、チオアシル基（例えばチオホルミル基、チオアセチル基、チオベンゾイル基、ピリジンチオカルボニル基など）、スルフィン酸基およびその塩、スルホン酸基およびその塩；スルフィニル基（例えばメチルスルフィニル基、エチルスルフィニル基、およびフェニルスルフィニル基など）；スルホニル基（例えばメシル基、エチルスルホニル基、フェニルスルホニル基、ピリジルスルホニル基、トシル基、タウリル基、トリフルオロメチルスルホニル基、スルファモイル基、メチルスルファモイル基、スルファニリル基、およびアセチルスルファニリル基など）；オキシスルホニル基（例えばメトキシスルホニル基、エトキシスルホニル基、フェノキシスルホニル基、アセトアミノフェノキシスルホニル基、およびピリジルオキシスルホニル基など）；チオスルホニル基（例えばメチルチオスルホニル基、エチルチオスルホニル基、フェニルチオスルホニル基、アセトアミノフェニルチオスルホニル基、およびピリジルチオスルホニル基など）；アミノスルホニル基（例えばスルファモイル基、メチルスルファモイル基、ジメチルスルファモイル基、エチルスルファモイル基、ジエチルスルファモイル基、フェニルスルファモイル基、アセトアミノフェニルスルファモイル基、およびピリジルスルファモイル基など）；ハロゲン化アルキル基（例えばクロロメチル基、ブロモメチル基、フルオロメチル基、ジクロロメチル基、ジブロモメチル基、ジフルオロメチル基、トリフルオロメチル基、ペンタフルオロエチル基、およびヘプタフルオロプロピル基など）；ポリシアノアルキル基（トリシアノビニル基など）、炭化水素基（例えばアルキル基、アリール基、アルケニル基、およびアルキニル基など）；複素環基、有機ケイ素基（例えばシリル基、ジシラニル基、およびトリメチルシリル基トリフェニルシリル基など）などである。
【００３６】
Ｒ1として導入される脂環式炭化水素基としては、例えば、シクロプロピル基、シクロブチル基、シクロペンチル基、シクロヘキシル基、シクロヘプチル基、シクロオクチル基、シクロペンテニル基、シクロヘキセニル基、シクロヘプテニル基、シクロオクテニル基、シクロペンタジエニル基、およびシクロヘキサジエニル基などの脂環式炭化水素基が挙げられる。
【００３７】
こうした脂環式炭化水素基における少なくとも１つの水素原子は、前述の特性基の少なくとも１種で置換されていてもよい。
【００３８】
Ｒ1として導入される芳香族炭化水素基としては、例えば、ベンゼン環基、ナフタリン環基、アントラセン環基、フェナントレン環基、テトラリン環基、アズレン環基、ビフェニレン環基、アセナフチレン環基、アセナフテン環基、フルオレン環基、トリフェニレン環基、ピレン環基、クリセン環基、ピセン環基、ペリレン環基、ベンゾピレン環基、ルビセン環基、コロネン環基、オバレン環基、インデン環基、ペンタレン環基、ヘプタレン環基、インダセン環基、フェナレン環基、フルオランテン環基、アセフェナントリレン環基、アセアントリレン環基、ナフタセン環基、プレイアデン環基、ペンタフェン環基、ペンタセン環基、テトラフェニレン環基、ヘキサフェン環基、ヘキサセン環基、トリナフチレン環基、ヘプタフェン環基、ヘプタセン環基、およびピラントレン環基などの芳香族炭化水素基が挙げられる。
【００３９】
こうした芳香族炭化水素基における少なくとも１つの水素原子は、前述の特性基の少なくとも１種で置換されていてもよい。
【００４０】
Ｒ1として導入される複素環基としては、次のものが挙げられる。例えば、ピロール環基、ピロリン環基、ピロリジン環基、インドール環基、イソインドール環基、インドリン環基、イソインドリン環基、インドリジン環基、カルバゾール環基、カルボリン環基、フラン環基、オキソラン環基、クマロン環基、クマラン環基、イソベンゾフラン環基、フタラン環基、ジベンゾフラン環基、チオフェン環基、チオラン環基、ベンゾチオフェン環基、ジベンゾチオフェン環基、ピラゾール環基、ピラゾリン環基、インダゾール環基、イミダゾール環基、イミダゾリン環基、イミダゾリジン環基、ベンゾイミダゾール環基、ベンゾイミダゾリン環基、ナフトイミダゾール環基、オキサゾール環基、オキサゾリン環基、オキサゾリジン環基、ベンゾオキサゾール環基、ベゾオキサゾリン環基、ナフトオキサゾール環基、イソオキサゾール環基、ベンゾイソオキサゾール環基、チアゾール環基、チアゾリン環基、チアゾリジン環基、ベンゾチアゾール環基、ベンゾチアゾリン環基、ナフトチアゾール環基、イソチアゾール環基、ベンゾイソチアゾール環基、トリアゾール環基、ベンゾトリアゾール環基、オキサジアゾール環基、チアジアゾール環基、ベンゾオキサジアゾール環基、ベンゾチアジアゾール環基、テトラゾール環基、プリン環基、ピリジン環基、ピペリジン環基、キノリン環基、イソキノリン環基、アクリジン環基、フェナントリジン環基、ベンゾキノリン環基、ナフトキノリン環基、ナフチリジン環基、フェナントロリン環基、ピリダジン環基、ピリミジン環基、ピラジン環基、ピペラジン環基、フタラジン環基、キノキサリン環基、キナゾリン環基、シンノリン環基、フェナジン環基、ペリミジン環基、トリアジン環基、テトラジン環基、プテリジン環基、オキサジン環基、ベンゾオキサジン環基、フェノキサジン環基、チアジン環基、ベンゾチアジン環基、フェノチアジン環基、オキサジアジン環基、チアジアジン環基、ジオキソラン環基、ベンゾジオキソール環基、ジオキサン環基、ベンゾジオキサン環基、ジチオラン環基、ベンゾジチオール環基、ジチアン環基、ベンゾジチアン環基、ピラン環基、クロメン環基、キサンテン環基、オキサン環基、クロマン環基、イソクロマン環基、トリオキサン環基、チアン環基、トリチアン環基、モルホリン環基、キヌクリジン環基、セレナゾール環基、ベンゾセレナゾール環基、ナフトセレナゾール環基、テルラゾール環基、およびベンゾテルラゾール環基などである。
【００４１】
こうした複素環基における少なくとも１つの水素原子は、前述の特性基の少なくとも１種で置換されていてもよい。
【００４２】
Ｒ1としては、結合手；メチレン基、エチレン基、プロピレン基、ブチレン基、およびペンチレン基等の低級アルキレン基；シクロペンチレン基、シクロヘキシレン基、フェニレン基、およびピリジンジイル基等の単環式の脂環式炭化水素基や芳香族炭化水素基や複素環基が望ましい。
【００４３】
上記一般式（１１）におけるＸ１は、以下に示す群から選択される２価の基である。
【化１６】
0005642126.tif 000025
【００４４】
Ｒ3〜Ｒ7は、置換もしくは非置換の脂肪族炭化水素基、脂環式炭化水素基、芳香族炭化水素基、複素環基、または水素基である。ここで導入され得る脂肪族炭化水素基、脂環式炭化水素基、芳香族炭化水素基、および複素環基としては、Ｒ1に導入され得るとしてすでに列挙したものを用いることができる。
【００４５】
Ｒ3〜Ｒ7としては、メチル基、エチル基、プロピル基、ブチル基、およびペンチル基等の低級アルキル基；シクロペンチル基、シクロヘキシル基、フェニル基、およびピリジル基等の単環式の脂環式炭化水素基；および水素基が望ましい。
【００４６】
前記一般式（１１）において、Ｒ2はそれぞれ同一でも異なっていてもよく、置換もしくは非置換の脂肪族炭化水素基、脂環式炭化水素基、芳香族炭化水素基、複素環基、並びに脂肪族炭化水素基、脂環式炭化水素基、芳香族炭化水素基または複素環基に置換されているシロキサン基、ジシロキサン基、トリシロキサン基、ポリシロキサン基から選択される。
【００４７】
ここで導入され得る脂肪族炭化水素基、脂環式炭化水素基、芳香族炭化水素基、および複素環基としては、前述のＲ1に導入され得るとしてすでに列挙したものを用いることができる。
【００４８】
Ｒ2としては、メチレン基、エチレン基、プロピレン基、ブチレン基、ペンチレン基等の低級のアルキレン基や、シクロペンチレン基、シクロヘキシレン基、フェニレン基、ピリジンジイル基等の単環式の脂環式炭化水素基や芳香族炭化水素基や複素環基、並びにこれらの置換基に置換されているシロキサン基、ジシロキサン基、トリシロキサン基が望ましい。
【００４９】
上記一般式（１１）中、ＳＳＱは、下記一般式（ＳＳＱ）で表わされるシルセスキオキサン骨格である。
【化１７】
0005642126.tif 000026
【００５０】
ＳＳＱ（シルセスキオキサン）におけるＲは、それぞれ同一でも異なっていてもよく、置換もしくは非置換の脂肪族炭化水素基、脂環式炭化水素基、芳香族炭化水素基、複素環基、並びに脂肪族炭化水素基、脂環式炭化水素基、芳香族炭化水素基または複素環基に置換されているシロキサニル基、ジシロキサニル基、トリシロキサニル基、またはポリシロキサニル基である。
【００５１】
ここで導入され得る脂肪族炭化水素基、脂環式炭化水素基、芳香族炭化水素基、および複素環基としては、Ｒ1に導入され得るとしてすでに列挙したものを用いることができる。
【００５２】
Ｒとしては、メチル基、エチル基、プロピル基、イソプロピル基、ブチル基、イソブチル基、sec.−ブチル基、tert.−ブチル基、ペンチル基  tert.−ペンチル基、イソペンチル基、ネオペンチル基、ヘキシル基、イソヘキシル基、フェニル基、並びに前述の（シクロ）アルキル基［メチル基〜シクロヘクロシル基］に置換されている（シクロ）アルキルジメチルシロキサニル基または（シクロ）アルキルテトラメチルジシロキサニル基が望ましく、中でもメチル基、エチル基、プロピル基、イソプロピル基、ブチル基、イソブチル基、sec.−ブチル基、tert.−ブチル基、ペンチル基、ヘキシル基、シクロペンチル基、シクロヘキシル基、フェニル基が特に望ましい。
【００５３】
上記一般式（１１）において、ｎ0は１〜８の整数である。
【００５４】
前記一般式（１１）で表わされる化合物の一例は、例えば下記一般式（１２）または一般式（１３）で表わされるオリゴサッカリン化合物である。
【化１８】
0005642126.tif 000027
【００５５】
上記一般式（１２）および（１３）において、Ｒ12、Ｒ13、Ｒ15およびＲ16はそれぞれ同一でも異なっていてもよく、ヒドロキシ基、メチル基、エチル基、アルコキシ基、アシルオキシ基、アミノ基または水素基である。また、Ｒ11およびＲ14はそれぞれ同一でも異なっていてもよく、ヒドロキシメチル基またはカルボキシ基である。
【００５６】
Ｒ12、Ｒ13、Ｒ15およびＲ16としてはヒドロキシ基が望ましく、Ｒ11およびＲ14としてはヒドロキシメチル基が望ましい。
【００５７】
上記一般式（１２）および一般式（１３）において、ｎ1は３〜２０の整数である。
【００５８】
前記一般式（１１）で表される化合物の他の例は、例えば、下記一般式（１４）で表わされるシクロデキストリン化合物である。
【化１９】
0005642126.tif 000028
【００５９】
上記一般式中、Ｃｄｘは、α−シクロデキストリン基、β−シクロデキストリン基、またはγ−シクロデキストリン基である。
【００６０】
前記一般式（１１）で表わされる化合物の他の例は、例えば、下記一般式（１５）、下記一般式（１６）で表わされるオリゴアミノ酸化合物、または下記一般式（１７）で表わされるオリゴ乳酸化合物である。
【化２０】
0005642126.tif 000029
【００６１】
上記一般式（１５）中、Ｒ21は、ヒドロキシ基、置換もしくは非置換のアミノ基、またはアルコキシ基であり、Ｒ22およびＲ23は、それぞれ同一でも異なっていてもよく、置換もしくは非置換の脂肪族炭化水素基、または水素基であり、Ｙ1は、−ＣＨ2−ＣＨ（ＯＨ）−ＣＨ2−Ｏ−基、−Ｃ（＝Ｏ）−基、または結合手である。ｎ2は５〜３０の整数であり、好ましくは１０〜２０の整数である。
【００６２】
上記一般式（１６）中、Ｒ24〜26はそれぞれ同一でも異なっていてもよく、置換もしくは非置換の脂肪族炭化水素基、または水素基であり、Ｙ2は、−Ｏ−基、−Ｓ−基、−ＮＨ−基、−Ｏ−ＣＨ2−ＣＨ（ＯＨ）−ＣＨ2−Ｏ−基である。また、ｎ3は５〜３０の整数であり、好ましくは１０〜２０の整数である。
【００６３】
上記一般式（１７）中、Ｒ27〜29はそれぞれ同一でも異なっていてもよく、置換もしくは非置換の脂肪族炭化水素基、または水素基であり、Ｙ3は、−Ｏ−基、−Ｓ−基、−ＮＨ−基、−Ｏ−ＣＨ2−ＣＨ（ＯＨ）−ＣＨ2−Ｏ−基である。また、ｎ4は５〜３０の整数であり、好ましくは１０〜２０の整数である。
【００６４】
一般式（１５）〜（１７）に導入され得る脂肪族炭化水素基、脂環式炭化水素基、芳香族炭化水素基、および複素環基としては、前記一般式（１１）におけるＲ1としてすでに列挙したものを用いることができる。
【００６５】
Ｒ22〜Ｒ29としては、メチル基、エチル基、プロピル基、ブチル基、ペンチル基、およびヘキシル基等のアルキル基；シクロペンチル基、シクロヘキシル基、フェニル基、およびピリジル基等の単環式の脂環式炭化水素基；ベンジル基またはフェニルエチル基などの芳香環で置換されたアルキル基；および水素基が望ましい。
【００６６】
前記一般式（１１）で表わされる化合物の他の例は、例えば、下記一般式（１８）または一般式（１９）で表わされるステロイド化合物である。
【化２１】
0005642126.tif 000030
【００６７】
前記一般式（１８）中、Ｒ31〜Ｒ57は、それぞれ同一でも異なっていてもよく、ヒドロキシ基、メチル基、アルコキシ基、または水素基である。なお、同一の炭素原子に結合する２つの基（具体的には、Ｒ31とＲ32、Ｒ33とＲ34、Ｒ35とＲ36、Ｒ37とＲ38、Ｒ42とＲ43、Ｒ44とＲ45、Ｒ48とＲ49、Ｒ50とＲ51、Ｒ54とＲ55、Ｒ56とＲ57）は、互いに結合してケト基（＞Ｃ＝Ｏ）を形成していてもよい。Ｒ58は、置換または非置換の脂肪族炭化水素基であり、炭素数３〜１０個のアルキル基が望ましい。また、一般式（１８）におけるＹ4は、−Ｏ−基、−Ｓ−基、−ＮＨ−基、または−Ｏ−ＣＨ2−ＣＨ（ＯＨ）−ＣＨ2−Ｏ−基である。
【００６８】
前記一般式（１９）中、Ｒ59〜Ｒ76は、それぞれ同一でも異なっていてもよく、ヒドロキシ基、メチル基、アルコキシ基、または水素基である。なお、同一の炭素原子に結合する２つの基（具体的には、Ｒ60とＲ61、Ｒ62とＲ63、Ｒ65とＲ66、Ｒ67とＲ68、Ｒ69とＲ70、Ｒ73とＲ74、Ｒ75とＲ76）は、互いに結合してケト基（＞Ｃ＝Ｏ）を形成していてもよい。Ｒ77〜Ｒ79は、脂肪族炭化水素基または水素基であり、水素基、または、メチル基およびエチル基などの低級のアルキル基が望ましい。また、一般式（１９）におけるＹ5は、−ＣＨ2−ＣＨ（ＯＨ）−ＣＨ2−Ｏ−基または結合手である。
【００６９】
前記一般式（１１）で表わされる化合物の他の例は、例えば、下記一般式（２０）で表わされるポルフィリン化合物である。
【化２２】
0005642126.tif 000031
【００７０】
前記一般式（２０）において、Ａｒ1〜Ａｒ4はそれぞれ同一でも異なっていてもよく、置換もしくは非置換の芳香族炭化水素基または芳香族複素環基である。
【００７１】
Ａｒ1〜Ａｒ4として導入される芳香族複素環基としては、次のものが挙げられる。例えば、ピロール環基、インドール環基、イソインドール環基、カルバゾール環基、カルボリン環基、フラン環基、クマロン環基、クマラン環基、イソベンゾフラン環基、フタラン環基、ジベンゾフラン環基、チオフェン環基、ベンゾチオフェン環基、ジベンゾチオフェン環基、ピラゾール環基、インダゾール環基、イミダゾール環基、ベンゾイミダゾール環基、ナフトイミダゾール環基、オキサゾール環基、ベンゾオキサゾール環基、ナフトオキサゾール環基、イソオキサゾール環基、ベンゾイソオキサゾール環基、チアゾール環基、ベンゾチアゾール環基、ナフトチアゾール環基、イソチアゾール環基、ベンゾイソチアゾール環基、トリアゾール環基、ベンゾトリアゾール環基、オキサジアゾール環基、チアジアゾール環基、ベンゾオキサジアゾール環基、ベンゾチアジアゾール環基、テトラゾール環基、プリン環基、ピリジン環基、キノリン環基、イソキノリン環基、アクリジン環基、フェナントリジン環基、ベンゾキノリン環基、ナフトキノリン環基、ナフチリジン環基、フェナントロリン環基、ピリダジン環基、ピリミジン環基、ピラジン環基、フタラジン環基、キノキサリン環基、キナゾリン環基、シンノリン環基、フェナジン環基、ペリミジン環基、トリアジン環基、テトラジン環基、プテリジン環基、オキサジン環基、ベンゾオキサジン環基、フェノキサジン環基、チアジン環基、ベンゾチアジン環基、フェノチアジン環基、オキサジアジン環基、チアジアジン環基、キヌクリジン環基、セレナゾール環基、ベンゾセレナゾール環基、ナフトセレナゾール環基、テルラゾール環基、およびベンゾテルラゾール環基などである。
【００７２】
こうした芳香族複素環基の少なくとも１つの水素原子は、前述の特性基の少なくとも１種で置換されていてもよい。
【００７３】
芳香族炭化水素基としては、前記一般式（１１）におけるＲ1に導入され得るとしてすでに列挙したものを用いることができる。
【００７４】
Ａｒ1〜Ａｒ4としては、フェニル基やピリジル基等の単環式の芳香族炭化水素基や芳香族複素環基が望ましい。
【００７５】
前記一般式（２０）において、ｎ５〜ｎ８はそれぞれ同一でも異なっていてもよく、０〜２の整数を示し、ｎ５〜ｎ８の総和は２以上である。
【００７６】
前記一般式（１１）で表わされる化合物の他の例は、下記一般式（２１）で表わされる多連環式化合物である。
【化２３】
0005642126.tif 000032
【００７７】
前記一般式（２１）において、Ａｒ5およびＡｒ6はそれぞれ同一でも異なっていてもよく、置換もしくは非置換の芳香族炭化水素基または芳香族複素環基である。
【００７８】
芳香族炭化水素基としては、一般式（１１）におけるＲ1に導入され得るとしてすでに列挙したものを用いることができ、また芳香族複素環基としては、一般式（２０）におけるＡｒ1等に導入され得るとしてすでに列挙したものを用いることができる。
【００７９】
前記一般式（２１）において、Ｙ6およびＹ7はそれぞれ同一でも異なっていてもよく、−Ｏ−、−ＮＨ−、−Ｓ−、−ＳＯ−、−ＳＯ2−、−Ｃ（＝Ｏ）−、−Ｃ（＝Ｏ）−Ｏ−、−Ｃ（＝Ｏ）−ＮＨ−、または結合手である。
【００８０】
前記一般式（２１）において、Ｚは、置換もしくは非置換の脂肪族炭化水素基、脂環式炭化水素基、芳香族炭化水素基、複素環基、−Ｏ−、−ＮＨ−、−Ｓ−、−ＳＯ−、−ＳＯ2−、−Ｃ（＝Ｏ）−、−Ｃ（＝Ｏ）−Ｏ−、−Ｃ（＝Ｏ）−ＮＨ−、−Ｎ＜、または結合手である。
【００８１】
前記一般式（２１）において、ｍ１およびｍ2はそれぞれ同一でも異なっていてもよく、１〜５の整数を示す。ｋ１およびｋ2はそれぞれ同一でも異なっていてもよく、１〜２の整数である。
【００８２】
前記一般式（２１）において、ｋ3は１〜３の整数を示す。Ｚが−Ｏ−、−ＮＨ−、−Ｓ−、−ＳＯ−、−ＳＯ2−、−Ｃ（＝Ｏ）−、−Ｃ（＝Ｏ）−Ｏ−、−Ｃ（＝Ｏ）−ＮＨ−、または結合手の場合には、ｋ＝１であり、Ｚが−Ｎ＜の場合には、ｋ3＝２である。Ｚが置換もしくは非置換の脂肪族炭化水素基、脂環式炭化水素基、芳香族炭化水素基、複素環基の場合には、ｋ3は１〜３の整数である。
【００８３】
本実施形態にかかる自己組織化パターン形成用材料を用いて、例えば以下のような方法によりパターンを形成することができる。すなわち、基板上にマスク層を形成する工程と、前記マスク層上に、一実施形態にかかる自己組織化パターン形成用材料を含む自己組織化材料層を形成する工程と、前記自己組織化材料層にアニール処理を施して相分離を生じさせ、自己組織化層を得る工程と、前記相分離が生じた自己組織化層の所定の相をエッチング除去して、自己組織化パターンを得る工程と、前記自己組織化パターンをマスクとしたエッチングにより前記マスク層を加工して、マスクパターン得る工程と、前記マスクパターンをマスクとしたエッチングにより前記基板を加工して、前記マスクパターンの形状を前記基板に転写する工程とを具備する方法である。
【００８４】
図１を参照して、一実施形態にかかるパターン形成方法の手順を説明する。まず、図１（ａ）に示すように、基板２上に、パターンが転写されるマスク層３を形成する。基板２としては、例えば、ガラス基板、サファイア基板、シリコン基板のほか、例えばＨＤＤ（ハードディスクドライブ）用の磁性層が形成された基板を用いることができる。
【００８５】
磁性層の材料としては、例えばＣｏ−ＣｒやＣｏ−Ｐｔ系の合金や、Ｆｅ−ＰｔやＣｏ−Ｐｔ、Ｆｅ−Ｐｄ系などの合金、Ｃｏ／ＰｔやＣｏ／Ｐｄの多層膜系の材料を使用することができる。これらの合金または多層膜系材料は、高い結晶磁気異方性エネルギーを有しているため熱揺らぎ耐性が高い。こうした合金または多層膜系材料に、磁気特性を改善する目的で、必要に応じてＴａやＣｕ、Ｂ、Ｃｒといった添加元素を加えてもよい。磁性層としては、ＣｏＣｒＰｔ、ＣｏＣｒＰｔＢ、ＣｏＣｒＰｔＴａ、ＣｏＣｒＰｔＮｄ、ＣｏＣｒＰｔＣｕ、ＦｅＰｔＣｕ等を用いることがより好ましい。磁性層は、必要に応じて二層以上の多層構造としてもよい。その場合、少なくとも一層が上述したような層であればよい。
【００８６】
マスク層３は、ハードマスク層およびレジストマスク層のいずれでもよい。ハードマスク層の材料としては、カーボン、窒化カーボン、シリコン、酸化シリコンなどを用いることができる。また、それらを積層した多層マスクの構造を用いてもよい。ハードマスク層は、蒸着法またはスパッタリング法によって基板２上に形成することができる。
【００８７】
レジストマスク層の材料としては、芳香族炭化水素環や脂環式炭化水素環などが導入されたポリマー材料が挙げられる。例えば、ＰＶＮ（ポリビニルナフタレン）、ＰＨＳ（ポリヒドロスチレン）、ＰＶＢ（ポリビニルビフェニル）、ＰＳ（ポリスチレン）、ＰＤＭＳ（ポリジメチルシクロヘキサン）などのポリマー材料や、フォトレジスト材料などである。フォトレジスト材料は、ＡＺエレクトロニックマテリアルズ社、東京応化工業社、ＪＳＲ社、東レ社、日産化学社、信越化学工業社、住友化学社などのなどから市販されている。
【００８８】
基板２上にハードマスク層または積層ハードマスク層を形成し、その上にレジストマスク層を形成してもよい。レジストマスク層は、スピンコート法により形成することができる。あるいは、レジスト溶液に浸漬された基板を、一定の速度で引き揚げるディップコーティング法を用いて、レジストマスクを形成してもよい。
【００８９】
マスク層としては、カーボンのハードマスク層、またはカーボンマスク層＋シリコンマスク層＋カーボンマスク層の積層ハードマスク層が、マスク層の平坦性やパターン転写性の面で好ましい。
【００９０】
マスク層３の上には、図１（ｂ）に示すように自己組織化材料の層４を形成する。この自己組織化材料の層４は、一実施形態にかかる自己組織化パターン形成用材料を含む。自己組織化材料層は、この化合物を有機溶媒に溶解した溶液を用いて、スピンコート法により形成することができる、あるいは、基板を溶液に浸漬して一定の速度で引き揚げるディップコーティング法を用いて、自己組織化材料層４を形成してもよい。
【００９１】
溶液を作製するための有機溶媒としては、本実施形態にかかる自己組織化パターン形成用材料が溶解する溶媒であれば特に限定されない。例えば、Ｎ，Ｎ−ジメチルホルムアミド、Ｎ，Ｎ−ジメチルアセトアミド、Ｎ，Ｎ−ジエチルアセトアミド、Ｎ，Ｎ−ジメトキシアセトアミド、Ｎ−メチル−２−ピロリドン、Ｎ−アセチル−２−ピロリドン、Ｎ−ベンジル−２−ピロリドン、１，３−ジメチル−２−イミダゾリジノン、ヘキサメチルホスホルトリアミド、Ｎ−メチル−ε−カプロラクタム、Ｎ−アセチル−ε−カプロラクタム、１，２−ジメトキシエタン、１，２−ジエトキシエタン、ビス（２−メトキシエチル）エーテル、ビス（２−エトキシエチル）エーテル、１，２−ビス（２−メトキシエトキシ）エタン、ビス［２−（２−メトキシエトキシ）エチル］エーテル、１−アセトキシ−２−メトキシエタン、１−アセトキシ−２−エトキシエタン、（２−アセトキシエチル）（２−メトキシエチル）エーテル、（２−アセトキシエチル）（２−エトキシエチル）エーテル、３−メトキシプロピオン酸メチル、テトラヒドロフラン、１，３−ジオキサン、１，３−ジオキソラン、１，４−ジオキサン、ピロリン、ピリジン、ピコリン、ジメチルスルホキシド、スルホラン、γ−ブチロラクトン、炭酸プロピレン、フェノール、アニソール、クレゾール、アセトン、メチルエチルケトン、メチルイソブチルケトン、２−ヘプタノン、シクロヘキサノン、アセトニルアセトン、四塩化炭素、クロロホルム、ジクロロエタン、ジクロロプロパン、プロピレングリコールモノメチルエーテルアセテート、プロピレングリコールモノメチルエーテル、および乳酸エチルなどが挙げられる。これらの有機溶剤は単独でも、２種以上を組み合わせて用いてもよい。
【００９２】
続いて、自己組織化材料層４にアニール処理を施して、相分離を発現させる。アニール処理は、加熱または溶媒処理によって行なうことができるが、これについては追って詳細に説明する。一実施形態にかかる自己組織化パターン形成用材料は、非極性のシルセスキオキサン（ＳＳＱ）骨格と極性の有機骨格とを有するため、アニール処理により相分離し、規則配列した構造を有する自己組織化層を形成する。自己組織化構造としては、球状のスフィア構造、円柱状のシリンダー構造、層上のラメラ構造などが形成され、これらは導入する有機基の構造や大きさなどを変更することによって、ある程度コントロールできる。例えば、図１（ｃ）に示されるように、マトリックス（海部）４ｂ中にコア（島部）４ａが発生して、自己組織化層４’が形成される。
【００９３】
なお、本実施形態にかかる自己組織化パターン形成用材料がオリゴサッカリン化合物の場合には、ＳＳＱ骨格がコアとなり、オリゴサッカリン骨格がマトリックスとなったスフィア構造またはシリンダー構造が形成される。また、シクロデキストリン化合物の場合には、塗布溶媒がシクロヘキサノンやジメチルホルムアミドなどの極性溶媒の場合には、ＳＳＱ骨格がコアとなり、オリゴサッカリン骨格がマトリックスとなったスフィア構造またはシリンダー構造が形成され、塗布溶媒がクロロホルムなどの非極性溶媒の場合には、ＳＳＱ骨格がマトリックスとなって、シクロデキストリン骨格がコアとなったシリンダー構造が形成される。
【００９４】
本実施形態にかかる自己組織化パターン形成用材料がオリゴアミノ酸化合物の場合には、ＳＳＱ骨格がコアとなって、オリゴアミノ酸骨格がマトリックスとなったスフィア構造またはシリンダー構造が形成される。また、ステロイド化合物の場合には、ＳＳＱ骨格がコアとなって、ステロイド骨格がマトリックスとなったスフィア構造またはシリンダー構造が形成される。さらに、本実施形態にかかる自己組織化パターン形成用材料がポルフィリン化合物の場合には、ＳＳＱ骨格がマトリックスとなって、ポルフィリン骨格がコアのシリンダー構造が形成され、多連環式化合物の場合には、ＳＳＱ骨格がマトリックスとなって多連環式骨格がコアのシリンダー構造またはラメラ構造を形成しやすい。
【００９５】
アニール処理の方法としては、熱アニール法および溶媒アニール法が挙げられる。熱アニール法においては、自己組織化材料層が形成された基板が加熱処理される。加熱処理は、自己組織化材料の酸化を防ぐために、真空中、窒素雰囲気中などの雰囲気で行なうことが望まれる。また、水素と窒素との混合ガスであるフォーミングガスの雰囲気中で、熱アニールを行なってもよい。アニール温度は、示差走査熱量測定（ＤＳＣ）により概算することができる。例えば５℃／分で昇温し、ＤＳＣチャートを得ることによって、自己組織化材料のガラス転移点（Ｔｇ）や相転移、融点、および分解などの情報を得ることができる。
【００９６】
自己組織化材料が相転移する秩序・無秩序転移温度（ＯＤＴ）の温度が自己組織化材料の分解温度より高い場合には、自己組織化材料が分解する温度の直前まで昇温することが好ましい。一方、ＯＤＴが自己組織化材料の分解温度以下である場合には、ＯＤＴの温度程度でアニールを行なうことが望まれる。
【００９７】
溶媒アニールは、有機溶媒や水などの蒸気に自己組織化材料層を形成した基板を曝す方法である。空気や窒素などの不活性ガスを、有機溶媒や水を収容した溶媒溜めを通して得られたガス雰囲気の容器内に基板を曝すことによって行なわれる。この際、溶媒蒸気を空気や不活性ガスなどで希釈して、溶媒蒸気量をコントロールしてもよい。溶媒アニール時の温度は室温程度で十分であるが、必要に応じて冷却または加熱して温度制御を行なってもよい。
【００９８】
アニール処理により生じた自己組織化の規則配列構造は、それ自体が規則配列した凹凸状の構造を表面に有する場合もあるが、凹凸状構造を有さずに表面が平坦な場合もある。本実施形態では、自己組織化層の相分離構造を凹凸状構造に変換する必要がある。一方、自己組織化層の規則配列構造の表面が凹凸形状を有する場合には、その凹凸状形状をそのまま利用することもできる。
【００９９】
凹凸状構造を有しない平坦な表面の場合には、相分離した相の一方を選択的に除去する必要がある。そのため、ガスによるエッチング処理を自己組織化層に施して、パターン化された自己組織化層（自己組織化パターン）を形成する。本実施形態においては、マトリックスまたはコアになったＳＳＱ骨格と有機骨格とのエッチングレートの差を利用して、図１（ｄ）に示されるような規則的に配列した自己組織化パターン４''を形成する。自己組織化パターン４''は、コア４ａと、この直下にあるマトリックス４ｂの部分とによって構成される。
【０１００】
ドライエッチング法としては、酸素，塩素系，およびフッ素系などの反応性ガスを用いた反応性イオンエッチング（ＲＩＥ）や、イオンミリングなど物理的ドライエッチングなどを用いることができる。ＲＩＥのプラズマソースは、低圧で高密度プラズマを生成可能なＩＣＰ（Ｉｎｄｕｃｔｉｖｅｌｙ  Ｃｏｕｐｌｅｄ  Ｐｌａｓｍａ）が好適であるが、ＥＣＲ（Ｅｌｅｃｔｒｏｎ  Ｃｙｃｌｏｔｒｏｎ  Ｒｅｓｏｎａｎｃｅ）プラズマや、一般的な並行平板型ＲＩＥ装置を用いてもよい。
【０１０１】
エッチングガスとしては、例えばＡｒ、Ｈ2、Ｎ2、Ｏ2、ＣＯ、ＣＯ2、ＣＦ4、ＣＨＦ3、ＣＨ2Ｆ2、Ｃ2Ｆ6、Ｃ3Ｆ6、Ｃ4Ｆ8、ＮＨ3、Ｃｌ2、ＢＣｌ3、およびＳＦ6などのドライエッチングに使用される公知のガスが挙げられる。こうしたエッチングガスは、単独もしくは混合して用いることができる。
【０１０２】
有機骨格部を除去してＳＳＱ骨格部を残したい場合には、Ｏ2ガスを用いることが好ましく、ＳＳＱ骨格部を除去して有機骨格部を残したい場合には、ＣＦ4、ＣＨＦ3、ＣＨ2Ｆ2、Ｃ2Ｆ6、Ｃ3Ｆ6、Ｃ4Ｆ8、またはＳＦ6などのフッ素系ガスを用いることが好ましい。シリコン基板や磁性体基板などにパターン転写する場合には、ハードマスク層としてカーボンを用いることが多い。その場合には、Ｏ2ガスを用いたＲＩＥなどによって、有機骨格部を除去してＳＳＱ骨格部を残したパターン形成することが望まれる。
【０１０３】
次に、自己組織化パターン４''をマスクとして、ガスによるエッチング処理によりハードマスク層３をエッチングして、自己組織化パターン４''の形状を転写する。その結果、図１（ｅ）に示すように、ハードマスクパターン３ａが形成される。この際のエッチング処理には、前述と同様のドライエッチング法が用いられる。
【０１０４】
ガスによるエッチング処理を自己組織化相に施して自己組織化パターンを形成する工程と、ハードマスク層をエッチングして自己組織化パターンの形状を転写する工程とは、区切らず連続して行なってもよい。例えば、ハードマスク層にカーボンを用いて、アニール処理した自己組織化層を、Ｏ2ガスを用いたＲＩＥなどによりエッチングすることによって、カーボンハードマスク層３にパターンを転写することができる。
【０１０５】
ハードマスクパターン３ａをマスクとして、ガスによるエッチング処理により基板をエッチングし、基板表面にパターンを転写してパターン化された基板を得ることができる。この際のエッチング処理には、前述と同様のドライエッチング法が用いられる。例えば、シリコン基板の場合には、ハードマスク層としてカーボンを用い、前述の方法でパターン転写したカーボンパターン膜をマスクとして、ＣＦ4、ＣＨＦ3、ＣＨ2Ｆ2、Ｃ2Ｆ6、Ｃ3Ｆ6、Ｃ4Ｆ8、またはＳＦ6などのフッ素系ガスを用いてエッチングすることにより、基板表面にパターンを転写することができる。
【０１０６】
また、磁性媒体基板の場合には、ハードマスク層としてカーボンを用い、前述の方法でパターン転写したカーボンパターン膜をマスクとして、Ａｒガスを用いたイオンミリングなどによりエッチングする。これによって、基板表面にパターンを転写・形成することができる。
【０１０７】
一実施形態においては、自己組織化層のパターン形成からカーボンハードマスク層へのパターン転写まで、同一ガスでＲＩＥを行なうことができる。具体的には、酸素流量２０ｓｃｃｎ、全圧０．１Ｐａ、投入コイルパワー１００Ｗ、プラテンパワー１０Ｗの条件で、３０秒間ＲＩＥすることにより、自己組織化層のパターンをカーボンハードマスク層へ転写することができる。
【０１０８】
ＲＩＥに用いるガスは、酸素が望ましいが、酸素に少量のアルゴンや窒素、フッ素を混合した場合でも、酸素によるエッチング効果が主体であるため、酸素でのエッチングと定義することができる。また、ジブロックコポリマーのエッチング速度の変化が酸素でのエッチング速度を基準として、１０％以内の変化である混合ガスを使用した場合においても、酸素によるエッチング効果が主体であるため、酸素でのエッチングと定義することができる。
【０１０９】
パターン形状の評価には、変動係数（パターン直径の標準偏差をパターン直径の平均値で規格化した値を百分率にした値）を用いることができる。変動係数の値は小さいほうがよい。微細パターンをパターンドメディアへ応用することを考えた場合、学会や研究会において変動係数は１０％以下であることが必要とされている。変動係数は、走査型電子顕微鏡（ＳＥＭ）を用いて、加工後の基板上のパターンを基板上部からＳＥＭで測定した後、画像編集ソフトを用いてＳＥＭ像を二値化し、パターンの直径を計算することで算出する。
【０１１０】
パターン形状の評価方法には、ＳＥＭのほか、平面透過型電子顕微鏡（平面ＴＥＭ）や、断面透過型電子顕微鏡（断面ＴＥＭ）などがあり、それらの方法でパターン形状を測定し、直径を算出し変動係数を求めても同様の結果を得ることができる。
【０１１１】
他の実施形態にかかるパターン形成方法は、垂直磁気記録方式のパターンドメディアの製造に適用することができる。図２を参照して、これについて説明する。
【０１１２】
まず、図２（ａ）に示すように、非磁性ガラス基板２上に、垂直磁気記録層１およびハードマスク層３をスパッタリング法により順次形成する。垂直磁気記録層１は、例えば、順次積層された軟磁性層、配向制御用下地層、および強磁性層の積層構造とすることができる。ハードマスク層３は、例えばＣ（炭素）により形成することができる。
【０１１３】
ハードマスク層３の上には、上述したような自己組織化材料層を形成し、アニール処理を施して相分離させることによって、図２（ｂ）に示すような自己組織化層４’が得られる。自己組織化層４’においては、マトリックス４ｂ中にコア４ａが規則的に配列している。
【０１１４】
続いて、ＲＩＥを行なって、図２（ｃ）に示すようなコア４ａと、このコア４ａの直下に選択的に残置されたマトリックス４ｂとからなる自己組織化パターン４''が形成される。
【０１１５】
自己組織化パターン４''をマスクとして用いてＲＩＥを行なって、ハードマスク層３に自己組織化パターン４''の形状を転写して、図２（ｄ）に示すようにハードマスクパターン３ａを得る。こうして形成されたハードマスクパターン３ａの凹部の底部には、垂直磁気記録層１の上面が露出する。
【０１１６】
ハードマスクパターン３ａをマスクとして、凹部の底部に露出した垂直磁気記録層１をエッチングすることにより、図２（ｅ）に示すような垂直磁気記録層パターン１ａが得られる。この垂直磁気記録層パターン１ａ上に残存するハードマスクパターン３ａを除去することによって、図２（ｆ）に示すような垂直磁気記録媒体１０が形成される。
【０１１７】
他の実施形態にかかるパターン形成方法は、Ｓｉ基板の加工に適用することができる。図３を参照して、これについて説明する。
【０１１８】
まず、図３（ａ）に示すように、Ｓｉ基板２上にハードマスク層３を成膜する。ハードマスク層３は、例えばカーボンにより形成することができる。
【０１１９】
ハードマスク層３の上には、上述したような自己組織化材料層を形成し、アニール処理を施して相分離させることにより、図３（ｂ）に示すような自己組織化層４’を得る。自己組織化層４’においては、マトリックス４ｂ中にコア４ａが規則的に配列している。
【０１２０】
続いて、ＲＩＥを行なうことによって、図３（ｃ）に示すようなコア４ａと、このコア４ａの直下に選択的に残置されたマトリックス４ｂとを含む自己組織化パターン４''が得られる。
【０１２１】
自己組織化パターン４''をマスクとしてハードマスク層３をエッチングし、ハードマスク層３に自己組織化パターン４''の形状を転写して、図３（ｄ）に示すようにハードマスクパターン３ａを得る。こうして形成れたハードマスクパターン３ａの凹部の底部には、Ｓｉ基板２の上面が露出する。
【０１２２】
ハードマスクパターン３ａをマスクとして、凹部の底部に露出したＳｉ基板２をＲＩＥすることにより、図３（ｅ）に示すように微細パターン４''の形状がＳｉ基板２に転写される。その後、Ｓｉ基板２上に残存するハードマスクパターン３ａを除去することによって、図３（ｆ）に示すようなパターンが転写されたＳｉ基板２ａが得られる。
【０１２３】
本実施形態の方法により、数ｎｍオーダーの微細パターンを目的の基板等に形成することができる。
【０１２４】
以下、具体例を示して本発明をさらに詳細に説明するが、本発明はこれらの具体例に限定されるものではない。
【０１２５】
（化合物１）
（原料Ａ）１−（３−グリシジルオキシ）プロピル−３，５，７，９，１１，１３，１５−ヘプタイソブチル  ペンタシクロ［９．５．１．１（３，９）．１（５，１５）．１（７，３）］オクタシロキサン１．００ｇ（１．０７ｍｍｏｌ）、（原料Ｂ）３−アミノ−３−デオキシ−β−シクロデキストリン０．４６ｇ（１．１３ｍｍｏｌ）、およびＮ，Ｎ−ジメチルホルムアミド３０ｍＬをフラスコに収容し、マグネチックスターラーで攪拌しつつトリエチルアミン０．１３ｇ（１．２９ｍｍｏｌ）を加えた。
【０１２６】
この溶液を攪拌しながら１００℃で８時間加熱した後、放冷した。放冷後、反応液をロータリーエバポレーターで減圧濃縮すると粗結晶が析出した。これを熱アセトン溶液から再結晶して生成物を得た。収量は１．４４ｇ（０．７０ｍｍｏｌ）であり、収率は６５％であった。
【０１２７】
ＮＭＲ等の分析の結果から、得られた化合物は、３−（３−｛３，５，７，９，１１，１３，１５−ヘプタイソブチル  ペンタシクロ［９．５．１．１（３，９）．１（５，１５）．１（７，３）］オクタシロキサン−１−イル｝プロポキシ−２−ヒドロキシプロピルアミノ）−３−デオキシ−β−シクロデキストリン（化合物１）であることが確認された。
【０１２８】
ここで得られた（化合物１）は、前記一般式（１）において、Φとして一般式（Ａ３）で表わされる糖骨格（ｎ２＝６）が導入された化合物である。また、前記一般式（１）におけるｘは−ＮＨ−ＣＨ2−ＣＨ（ＯＨ）−ＣＨ2−Ｏ−であり、ＳＳＱ中のＲはイソブチル基であり、ｍ＝３、ｋ＝０である。
【０１２９】
原料を以下のように変更する以外は、前述の（化合物１）の場合と同様の手法によって、（化合物２）〜（化合物４）を合成した。ＮＭＲ等の分析の結果、各化合物は、それぞれ以下のとおりであることが確認された。
【０１３０】
（原料Ａ）として１−（３−クロロプロピル）プロピル−３，５，７，９，１１，１３，１５−ヘプタイソブチル  ペンタシクロ［９．５．１．１（３，９）．１（５，１５）．１（７，３）］オクタシロキサン、（原料Ｂ）として３−アミノ−３−デオキシ−β−シクロデキストリンを用い、（化合物２）として、３−（３−｛３，５，７，９，１１，１３，１５−ヘプタイソブチル  ペンタシクロ［９．５．１．１（３，９）．１（５，１５）．１（７，３）］オクタシロキサン−１−イル｝プロピルアミノ）−３−デオキシ−β−シクロデキストリンが得られた。
【０１３１】
この（化合物２）は、前記一般式（１）において、Φとして一般式（Ａ３）で表わされる糖骨格（ｎ２＝６）が導入された化合物である。また、前記一般式（１）におけるＸは−ＮＨ−であり、ＳＳＱ中のＲはイソブチル基であり、ｍ＝３、ｋ＝０である。
【０１３２】
（原料Ａ）として１−（３−（グリシジルオキシ）プロピル）プロピル−３，５，７，９，１１，１３，１５−ヘプタイソブチル  ペンタシクロ［９．５．１．１（３，９）．１（５，１５）．１（７，３）］オクタシロキサン、（原料Ｂ）としてアミノ−［グルコピラノシル−（１→４）−グルコピラノシル−（１→４）−グルコピラノシル−（１→４）−グルコピラノシル−（１→４）−グルコピラノシル−（１→４）］−グルコピラノシドを用い、（化合物３）として、３−｛３，５，７，９，１１，１３，１５−ヘプタイソブチル  ペンタシクロ［９．５．１．１（３，９）．１（５，１５）．１（７，３）］オクタシロキサン−１−イル｝プロポキシ−２−ヒドロキシプロピル−［グルコピラノシル−（１→４）−グルコピラノシル−（１→４）−グルコピラノシル−（１→４）−グルコピラノシル−（１→４）−グルコピラノシル−（１→４）−グルコピラノシル］アミンが得られた。
【０１３３】
この（化合物３）は、前記一般式（１）において、Φとして一般式（Ａ１）で表わされる糖骨格（ｎ１＝５）が導入された化合物である。また、前記一般式（１）におけるＸは−ＮＨ−ＣＨ2−ＣＨ（ＯＨ）−ＣＨ2−Ｏ−であり、ＳＳＱ中のＲはイソブチル基であり、ｍ＝３、ｋ＝０である。
【０１３４】
（原料Ａ）として１−（３−（グリシジルオキシ）プロピル）プロピル−３，５，７，９，１１，１３，１５−ヘプタイソブチル  ペンタシクロ［９．５．１．１（３，９）．１（５，１５）．１（７，３）］オクタシロキサン、（原料Ｂ）として（４−アミノフェノキシ）−［グルコピラノシル−（１→４）−グルコピラノシル−（１→４）−グルコピラノシル−（１→４）−グルコピラノシル−（１→４）−グルコピラノシル−（１→４）］−グルコピラノシドを用い、（化合物４）として、３−｛３，５，７，９，１１，１３，１５−ヘプタイソブチル  ペンタシクロ［９．５．１．１（３，９）．１（５，１５）．１（７，３）］オクタシロキサン−１−イル｝プロポキシ−２−ヒドロキシプロピルアミノフェノキシ−［グルコピラノシル−（１→４）−グルコピラノシル−（１→４）−グルコピラノシル−（１→４）−グルコピラノシル−（１→４）−グルコピラノシル−（１→４）］−グルコピラノシドが得られた。
【０１３５】
この（化合物４）は、前記一般式（１）において、Φとして一般式（Ａ２）で表わされる糖骨格（ｎ１＝６）が導入された化合物である。また、前記一般式（１）におけるＸは−ＮＨ−ＣＨ2−ＣＨ（ＯＨ）−ＣＨ2−Ｏ−であり、ＳＳＱ中のＲはイソブチル基であり、ｍ＝３、ｋ＝０である。
【０１３６】
（化合物５）
（原料Ａ）１−（３−グリシジルオキシ）プロピル−３，５，７，９，１１，１３，１５−ヘプタイソブチル  ペンタシクロ［９．５．１．１（３，９）．１（５，１５）．１（７，３）］オクタシロキサン１．００ｇ（１．０７ｍｍｏｌ）、（原料Ｂ）コール酸０．４６ｇ（１．１３ｍｍｏｌ）、およびＮ，Ｎ−ジメチルホルムアミド３０ｍＬをフラスコに収容し、マグネチックスターラーで攪拌しつつトリエチルアミン０．１３ｇ（１．２９ｍｍｏｌ）を加えた。
【０１３７】
この溶液を攪拌しながら１００℃で８時間加熱した後、放冷した。放冷後の溶液を三角フラスコに移し、多量の水に少しずつ加えたところ、粗結晶が析出した。これを吸引濾過により濾取し、熱エタノール溶液から再結晶して生成物を得た。収量は１．０３ｇ（０．７７ｍｍｏｌ）であり、収率は７２％であった。
【０１３８】
ＮＭＲ等の分析の結果から、得られた化合物は、１−｛３−［２−ヒドロキシ−３−（３α，７α，１２α−トリヒドロキシ−５β−コラノイルオキシ）プロポキシ］プロピル｝−３，５，７，９，１１，１３，１５−ヘプタイソブチル  ペンタシクロ［９．５．１．１（３，９）．１（５，１５）．１（７，３）］オクタシロキサン（化合物５）であることが確認された。
【０１３９】
ここで得られた（化合物５）は、前記一般式（１）において、Φとして一般式（Ｂ１）で表わされるステロイド骨格（Ｒ31＝ヒドロキシ基、Ｒ32＝水素基、Ｒ33＝ヒドロキシ基）が導入された化合物である。また、一般式（１）におけるＸは−Ｏ−ＣＨ2−ＣＨ（ＯＨ）−ＣＨ2−Ｏ−であり、ＳＳＱ中のＲはイソブチル基であり、ｍ＝３、ｋ＝０である。
【０１４０】
原料を以下のように変更する以外は、前述の（化合物５）の場合と同様の手法によって、（化合物６）および（化合物７）を合成した。ＮＭＲ等の分析の結果、各化合物は、それぞれ以下のとおりであることが確認された。
【０１４１】
（原料Ａ）として１−（３−（グリシジルオキシ）プロピル）プロピル−３，５，７，９，１１，１３，１５−ヘプタイソブチル  ペンタシクロ［９．５．１．１（３，９）．１（５，１５）．１（７，３）］オクタシロキサン、（原料Ｂ）としてエストリオールを用い、（化合物６）として、３−（３−｛３，５，７，９，１１，１３，１５−ヘプタイソブチル  ペンタシクロ［９．５．１．１（３，９）．１（５，１５）．１（７，３）］オクタシロキサン−１−イル｝プロポキシ−２−ヒドロキシプロポキシ）−１６α，１７β−ジヒドロキシ−１，３，５，（１０）−エスタトリエンが得られた。
【０１４２】
この（化合物６）は、前記一般式（１）において、Φとして一般式（Ｂ３）で表わされるステロイド骨格が導入された化合物である。また、一般式（１）におけるＸは−Ｏ−ＣＨ2−ＣＨ（ＯＨ）−ＣＨ2−Ｏ−であり、ＳＳＱ中のＲはイソブチル基であり、ｍ＝３、ｋ＝０である。
【０１４３】
（原料Ａ）として１−（３−（グリシジルオキシ）プロピル）プロピル−３，５，７，９，１１，１３，１５−ヘプタイソブチル  ペンタシクロ［９．５．１．１（３，９）．１（５，１５）．１（７，３）］オクタシロキサン、（原料Ｂ）としてグリシルグリシルグリシルグリシルグリシルグリシルグリシルグリシルグリシルグリシンを用い、（化合物７）として、Ｎ−（３−｛３，５，７，９，１１，１３，１５−ヘプタイソブチル  ペンタシクロ［９．５．１．１（３，９）．１（５，１５）．１（７，３）］オクタシロキサン−１−イル｝プロピル）グリシルグリシルグリシルグリシルグリシルグリシルグリシルグリシルグリシルグリシンが得られた。
【０１４４】
この（化合物７）は、前記一般式（１）において、Φとして一般式（Ｃ１）で表わされるオリゴアミノ酸骨格（Ｒ21＝ヒドロキシ基、Ｒ22＝水素基、ｎ３＝９）が導入された化合物である。また、一般式（１）におけるｘは−ＣＨ2−ＣＨ（ＯＨ）−ＣＨ2−Ｏ−であり、ＳＳＱ中のＲはイソブチル基であり、ｍ＝３、ｋ＝０である。
【０１４５】
（化合物８）
（原料Ｂ）５，１０，１５，２０−テトラキス（４−ヒドロキシフェニル）−２１Ｈ，２３Ｈ−ポルフィン０．２０ｇ（０．２９５ｍｍｏｌ）、（原料Ａ）１−（３−グリシジルオキシ）プロピル−３，５，７，９，１１，１３，１５−ヘプタイソブチル  ペンタシクロ［９．５．１．１（３，９）．１（５，１５）．１（７，３）］オクタシロキサン１．４０ｇ（１．５０ｍｍｏｌ）、およびＮ，Ｎ−ジメチルホルムアミド５０ｍＬをフラスコに収容し、マグネチックスターラーで攪拌しつつ、トリエチルアミン０．１８ｇ（１．７８ｍｍｏｌ）を加えた。
【０１４６】
この溶液を攪拌しながら１００℃で８時間加熱した後、放冷した。放冷後の溶液を三角フラスコに移し、多量の水に少しずつ加えたところ、粗結晶が析出した。これを吸引濾過により濾取し、熱エタノール溶液から再結晶して生成物を得た。収量は０．８８ｇ（０．２０ｍｍｏｌ）であり、収率は６８％であった。
【０１４７】
ＮＭＲ等の分析の結果から、得られた化合物は、５，１０，１５，２０−テトラキス［４−（３−｛３，５，７，９，１１，１３，１５−ヘプタイソブチル  ペンタシクロ［９．５．１．１（３，９）．１（５，１５）．１（７，３）］オクタシロキサン−１−イル｝プロポキシ−２−ヒドロキシプロポキシ）フェニル］−２１Ｈ，２３Ｈ−ポルフィン（化合物８）であることが確認された。
【０１４８】
ここで得られた（化合物８）は、前記一般式（１）において、Φとして一般式（Ｄ１）で表わされるポルフィリン骨格（Ａｒ１〜Ａｒ４＝１，４−フェニレン基）が導入された化合物である。また、一般式（１）におけるＸは−Ｏ−ＣＨ2−ＣＨ（ＯＨ）−ＣＨ2−Ｏ−であり、ＳＳＱ中のＲはイソブチル基であり、ｍ＝３、ｋ＝０、ｎ＝４である。
【０１４９】
原料を以下のように変更する以外は、前述の（化合物８）の場合と同様の手法によって、（化合物９）および（化合物１０）を合成した。ＮＭＲ等の分析の結果、各化合物は、それぞれ以下のとおりであることが確認された。
【０１５０】
（原料Ａ）として１−（３−（グリシジルオキシ）プロピル）プロピル−３，５，７，９，１１，１３，１５−ヘプタシクロペンチル  ペンタシクロ［９．５．１．１（３，９）．１（５，１５）．１（７，３）］オクタシロキサン、（原料Ｂ）として５，１０，１５，２０−テトラキス（４−ヒドロキシフェニル）−２１Ｈ，２３Ｈ−ポルフィンを用い、（化合物９）として、５，１０，１５，２０−テトラキス［４−（３−｛３，５，７，９，１１，１３，１５−ヘプタシクロペンチル  ペンタシクロ［９．５．１．１（３，９）．１（５，１５）．１（７，３）］オクタシロキサン−１−イル｝プロポキシ−２−ヒドロキシプロポキシ）フェニル］−２１Ｈ，２３Ｈ−ポルフィンが得られた。
【０１５１】
この（化合物９）は、前記一般式（１）において、Φとして一般式（Ｄ１）で表わされるポルフィリン骨格（Ａｒ１〜Ａｒ４＝１，４−フェニレン基）が導入された化合物である。また、一般式（１）におけるＸは−Ｏ−ＣＨ2−ＣＨ（ＯＨ）−ＣＨ2−Ｏ−であり、ＳＳＱ中のＲはシクロペンチル基であり、ｍ＝３、ｋ＝０、ｎ＝４である。
【０１５２】
（原料Ａ）として１−（３−（グリシジルオキシ）プロピル）プロピル−３，５，７，９，１１，１３，１５−ヘプタイソブチル  ペンタシクロ［９．５．１．１（３，９）．１（５，１５）．１（７，３）］オクタシロキサン、（原料Ｂ）としてビス［４−（４−アミノフェノキシ）フェニル］スルホンを用い、（化合物１０）として、ビス｛４−［４−｛３，５，７，９，１１，１３，１５−ヘプタイソブチル  ペンタシクロ［９．５．１．１（３，９）．１（５，１５）．１（７，３）］オクタシロキサン−１−イル｝プロポキシ−２−ヒドロキシプロピルアミノ）フェノキシ］フェニル｝スルホンが得られた。
【０１５３】
この（化合物１０）は、前記一般式（１）において、Φとして一般式（Ｅ１）で表わされる多連環式化合物骨格（Ｚ＝ジフェニルスルホン−４，４’−ジイル基、Ａｒ５およびＡｒ６＝１，４−フェニレン基、Ｙ６およびＹ７＝オキシ基（−Ｏ−）、ｍ１＝１、ｍ２＝１、ｍ３＝１）が導入された化合物である。また、一般式（１）におけるＸは−ＮＨ−ＣＨ2−ＣＨ（ＯＨ）−ＣＨ2−Ｏ−であり、ＳＳＱ中のＲはイソブチル基であり、ｍ＝３、ｋ＝０、ｎ＝２である。
【０１５４】
上述したように得られた化合物を用いて、本実施形態の方法によりパターンを形成した。
【０１５５】
（実施例１）
化合物１をシクロヘキサノンに溶解して調製された自己組織化材料を用いて、図１に示した工程にしたがって、シリコン基板２上にパターンを形成した。
【０１５６】
シリコン基板２を、到達真空度が１×１０-5Ｐａのスパッタリング装置の真空チャンバー内に導入した。Ａｒ圧力０．４Ｐａ、投入電力４００Ｗという条件で、図１（ａ）に示すように、シリコン基板２上にハードマスク層３としてのカーボン膜（膜厚１５ｎｍ）を成膜した。
【０１５７】
ハードマスク層３上には、前述の自己組織化材料をスピンコート法により塗布して、図１（ｂ）に示すように自己組織化材料層４を形成した。自己組織化材料層４の膜厚は１５ｎｍであった。１０Ｐａの真空下、１５０℃で１０時間アニールすることにより相分離させて、図１（ｃ）に示されるような規則配列構造の自己組織化層４’を形成した。規則配列構造においては、海部の極性有機相（オリゴグルコース層）４ｂ中に、スフィア構造（島部）のＳＳＱ層４ａが存在している。
【０１５８】
次に、酸素流量２０ｓｃｃｎ、全圧０．１Ｐａ、投入コイルパワー１００Ｗ、プラテンパワー１０Ｗの条件で、自己組織化層４を３０秒間、反応性イオンエッチング（ＲＩＥ）した。スフィア構造（島部）のＳＳＱ層４ａがマスクとして作用し、海部の極性有機層（オリゴグルコース層）４ｂがエッチング除去されて、図１（ｄ）に示すような自己組織化パターン４''が形成された。
【０１５９】
得られた自己組織化パターン４''をマスクとして用いて、前述と同様の条件で、カーボンのハードマスク層３をエッチングして、図１（ｅ）に示すようなハードマスクパターン３ａを得た。
【０１６０】
この時点で、微細パターン４''の上面を原子間力顕微鏡（ＡＦＭ）により観察したところ、直径が約５ｎｍ、深さが約１０ｎｍ、パターンピッチが約９ｎｍの凸部が六方格子状に並んでいることが確認された。
【０１６１】
上述の条件で作製された微細パターンをＳＥＭで測定し、ＳＥＭ像からパターンサイズの平均値を見積もった結果、直径が約５ｎｍ、パターンピッチが約９ｎｍであることがわかった。（化合物１）を用いて本実施例により形成されたパターンは、直径：約５ｎｍ、深さ：約１０ｎｍ、パターンピッチ：約９ｎｍの凸（ドット）パターンであった。
【０１６２】
（化合物２）〜（化合物１０）を用いる以外は前述の（実施例１）と同様にしてパターンを形成し、ＡＦＭおよびＳＥＭによりパターンを観察した。結果は、以下のとおりであった。
【０１６３】
（実施例２）
化合物２：直径：約６ｎｍ、深さ：約８ｎｍ、パターンピッチ：約１２ｎｍの凸（ドット）パターン
（実施例３）
化合物３：直径：約５ｎｍ、深さ：約１０ｎｍ、パターンピッチ：約９ｎｍの凸（ドット）パターン
（実施例４）
化合物４：直径：約６ｎｍ、深さ：約９ｎｍ、パターンピッチ：約１０ｎｍの凸（ドット）パターン
（実施例５）
化合物５：直径：約６ｎｍ、深さ：約８ｎｍ、パターンピッチ：約１２ｎｍの凸（ドット）パターン
（実施例６）
化合物６：直径：約７ｎｍ、深さ：約８ｎｍ、パターンピッチ：約１２ｎｍの凸（ドット）パターン
（実施例７）
化合物７：直径：約６ｎｍ、深さ：約８ｎｍ、パターンピッチ：約１１ｎｍの凸（ドット）パターン
（実施例８）
化合物８：直径：約４ｎｍ、深さ：約１０ｎｍ、パターンピッチ：約８ｎｍの凹（ホール）パターン
（実施例９）
化合物９：直径：約４ｎｍ、深さ：約８ｎｍ、パターンピッチ：約９ｎｍの凹（ホール）パターン
（実施例１０）
化合物１０：直径：約６ｎｍ、深さ：約９ｎｍ、パターンピッチ：約１２ｎｍの凸（ドット）パターン
（実施例１１）
化合物３をシクロヘキサノンに溶解して調製された自己組織化材料を用いて、図２に示す工程にしたがって垂直磁気記録方式のパターンドメディアを形成した。
【０１６４】
まず、図２（ａ）に示すように、非磁性ガラス基板２上に垂直磁気記録層１およびハードマスク層３を、スパッタリング法により順次形成した。垂直磁気記録層１は、ＣｏＺｒＮｂからなる軟磁性層（膜厚１２０ｎｍ）、配向制御用下地層（膜厚２０ｎｍ）、およびＣｏＰｔからなる強磁性層（膜厚１５ｎｍ）の積層構造とした。ハードマスク層３は、膜厚１５ｎｍのカーボン層とした。
【０１６５】
ハードマスク層３上には、前述の自己組織化材料をスピンコート法により塗布して、膜厚１５ｎｍの自己組織化材料層を形成した。これを、１０Ｐａの真空下において１５０℃で１０時間アニールすることにより、相分離が生じた。図２（ｂ）に示されるように、規則配列構造の自己組織化層４’が形成された。自己組織化層４’においては、海部の極性有機相４ｂ中に、島部のＳＳＱ層４ａが存在している。
【０１６６】
次に、Ｏ2を用いて自己組織化層４’にＲＩＥを行なった。島部のＳＳＱ層４ａがマスクとして作用し、海部の極性有機相４ｂがエッチング除去されて、図２（ｃ）に示すような微細パターン４''が形成された。
【０１６７】
得られた微細パターン４''をマスクとして、Ｏ2を用いたＲＩＥによってハードマスク層３をエッチングすることにより、図２（ｄ）に示すようにハードマスクパターン３ａが形成される。このとき、形成されたハードマスクパターン３ａの底部には、垂直磁気記録層１の上面が露出する。
【０１６８】
次に、ハードマスクパターン３ａをマスクとして、電子サイクロトロン共鳴（ＥＣＲ）イオンガンを用いて、凹部の底部に露出した垂直磁気記録層１をパターニングした。パターニングにあたっては、Ａｒガスを利用して、ガス圧は０．０４Ｐａとし、マイクロ波パワーは６００Ｗとし、加圧電圧は６００Ｖとし、処理時間は２０秒とした。その結果、図２（ｅ）に示すように、垂直磁気記録層パターン１ａが形成された。
【０１６９】
その後、酸素流量が２０ｓｃｃｍ、全圧が０．１Ｐａ、投入コイルＲＦパワーが２００Ｗ、プラテンＲＦパワーが０Ｗの条件で２０秒間、アッシングした。その結果、図２（ｆ）に示すように垂直磁気記録層パターン１ａ上に残存するハードマスクパターン３ａが除去され、垂直磁気記録媒体１０が得られた。
【０１７０】
（実施例１２）
化合物３をシクロヘキサノンに溶解して調製された自己組織化材料を用いて、図３に示す工程にしたがって、Ｓｉ基板にパターンを形成した。
【０１７１】
まず、図３（ａ）に示すように、６インチのＳｉ基板２上にハードマスク層３として膜厚１５ｎｍのカーボン層を成膜した。
【０１７２】
ハードマスク層３上には、前述の自己組織化材料をスピンコート法により塗布して、実施例１と同様の条件で膜厚１５ｎｍの自己組織化材料層を形成した。これを、１０Ｐａの真空下、１５０℃で１０時間アニールすることにより相分離が生じた。図３（ｂ）に示されるように、規則配列構造の自己組織化層４’が形成された。自己組織化層４’においては、海部の極性有機相４ｂ中に、島部のＳＳＱ層４ａが存在している。
【０１７３】
次に、Ｏ2を用いて自己組織化層４’にＲＩＥを行なった。島部のＳＳＱ層４ａがマスクとして作用し、海部の極性有機相４ｂがエッチング除去されて、図３（ｃ）に示すような自己組織化パターン４''が形成された。
【０１７４】
得られた自己組織化パターン４''をマスクとして用いて、ハードマスク層３をエッチングすることにより、図３（ｄ）に示すようにハードマスクパターン３ａが形成される。このとき、形成されたハードマスクパターン３ａの凹部の底部には、Ｓｉ基板２の上面が露出する。
【０１７５】
次に、ハードマスクパターン３ａをマスクとして、凹部の底部に露出したＳｉ基板２をエッチングした。エッチングにあたっては、ＣＦ4ガス流量は２０ｓｃｃｍとし、全圧は０．１Ｐａとし、投入コイルＲＦパワーは１００Ｗとし、投入プラテンＲＦパワーは１０Ｗとし、処理時間は４５秒とした。その結果、図３（ｅ）に示すようにＳｉ基板２に、自己組織化パターン４''の形状が転写された。
【０１７６】
その後、酸素流量が２０ｓｃｃｍ、全圧が０．１Ｐａ、投入コイルＲＦパワーが２００Ｗ、プラテンＲＦパワーが０Ｗの条件で２０秒、アッシングした。その結果、図３（ｆ）に示すようにＳｉ基板２上に残存するハードマスクパターン３ａが除去されて、パターンが転写されたＳｉ基板２ａが得られた。
【０１７７】
本実施形態の自己組織化パターン形成用材料を用いることによって、１０ｎｍ以下の超微細パターンを目的の基板等に形成することが可能となった。
【０１７８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行なうことができる。これら実施形態やその変形は、発明の範囲や要旨に含まれるとともに、特許請求の範囲に記載された発明とその均等の範囲に含まれる。
以下に、当初の特許請求の範囲に記載していた発明を付記する。
［１］
下記一般式（１）で表わされることを特徴とする自己組織化パターン形成用材料。
【化１Ｉ】
0005642126.tif 000033
上記一般式（１）中、
ｍは１〜６の整数であり、ｋは０〜２の整数であり、ｎは１〜８の整数であり、
Φは、糖骨格、ステロイド骨格、オリゴアミノ酸骨格、オリゴ乳酸骨格、ポルフィリン骨格、および多連環式化合物骨格からなる群から選択される有機基であり、
ｘは、以下に示す群から選択される２価の基または結合手であり、
【化２Ｉ】
0005642126.tif 000034
ＳＳＱは、下記式（ＳＳＱ）で表わされるシルセスキオキサン骨格であり、
【化３Ｉ】
0005642126.tif 000035
Ｒは、それぞれ同一でも異なっていてもよく、置換もしくは非置換の脂肪族炭化水素基、脂環式炭化水素基、芳香族炭化水素基、複素環基、並びに脂肪族炭化水素基、脂環式炭化水素基、芳香族炭化水素基または複素環基に置換されているシロキサニル基、ジシロキサニル基、トリシロキサニル基、ポリシロキサニル基、および水素基からなる群から選択される。
［２］
下記一般式（ＡＡ１）〜（ＡＡ３）で表わされることを特徴とする項１に記載の自己組織化パターン形成用材料。
【化４Ｉ】
0005642126.tif 000036
（上記式中、Ｘは−ＮＨ−ＣＨ2−ＣＨ（ＯＨ）−ＣＨ2−Ｏ−であり、ＳＳＱ中のＲはメチル基、エチル基、プロピル基、イソプロピル基、ブチル基、イソブチル基、sec.−ブチル基、tert.−ブチル基、ペンチル基、ヘキシル基、シクロペンチル基、シクロヘキシル基、またはフェニル基であり、ｍは１〜６の整数であり、ｎ１は３〜１０の整数であり、ｎ２は５〜７の整数である。）
［３］
下記一般式（ＤＤ１）で表わされることを特徴とする項１に記載の自己組織化パターン形成用材料。
【化５Ｉ】
0005642126.tif 000037
（上記式中、Ａｒ１〜Ａｒ４＝１，４−フェニレン基である。Ｘは−Ｏ−ＣＨ2−ＣＨ（ＯＨ）−ＣＨ2−Ｏ−であり、ＳＳＱ中のＲはメチル基、エチル基、プロピル基、イソプロピル基、ブチル基、イソブチル基、sec.−ブチル基、tert.−ブチル基、ペンチル基、ヘキシル基、シクロペンチル基、シクロヘキシル基、またはフェニル基であり、ｍは１〜６の整数である。）
［４］
基板上にマスク層を形成する工程と、
前記マスク層上に、項１に記載の自己組織化パターン形成用材料を含む自己組織化材料層を形成する工程と、
前記自己組織化材料層にアニール処理を施して相分離を生じさせ、自己組織化層を得る工程と、
前記相分離が生じた自己組織化層の所定の相をエッチング除去して、自己組織化パターンを得る工程と、
前記自己組織化パターンをマスクとしたエッチングにより前記マスク層を加工して、マスクパターン得る工程と、
前記マスクパターンをマスクとしたエッチングにより前記基板を加工して、前記マスクパターンの形状を前記基板に転写する工程と
を具備することを特徴とするパターン形成方法。
【符号の説明】
【０１７９】
１…垂直磁気記録層；  １ａ…垂直磁気記録層パターン；  ２…基板
２ａ…パターン化された基板；  ３…ハードマスク層；  ３ａ…ハードマスクパターン
４…自己組織化材料層；  ４ａ…コア（島部）；  ４ｂ…マトリックス(海部)
４’…自己組織化層；  ４''…自己組織化パターン；  １０…垂直磁気記録媒体。
【図１】
0005642126.tif 000051
【図２】
0005642126.tif 000052
【図３】
0005642126.tif 000053